(57)【要約】      （修正有）【課題】触媒性能に優れる触媒を製造することができる合金触媒の製造方法を提供すること。【解決手段】ニッケル塩および銅塩を、水酸化処理剤によって処理し、水酸化物を得て（水酸化工程）、その後、得られた水酸化物を還元性気体を含有する還元雰囲気下において焼成し、ニッケルおよび銅からなる合金を得る（焼成工程）ことにより、合金触媒を製造する。このような合金触媒の製造方法によれば、触媒性能に優れる合金触媒を得ることができる。【選択図】なし【特許請求の範囲】
【請求項１】
ニッケル塩および銅塩を、水酸化処理剤によって処理し、水酸化物を得る水酸化工程と、
前記水酸化物を焼成し、ニッケルおよび銅からなる合金を得る焼成工程と
を備えることを特徴とする、合金触媒の製造方法。
【請求項２】
さらに、ニッケル塩および銅塩を、触媒担体に含浸させる含浸工程
を備えることを特徴とする、請求項１に記載の合金触媒の製造方法。
【発明の詳細な説明】
【技術分野】
【０００１】
本発明は、合金触媒の製造方法に関し、ニッケルおよび銅からなる合金からなる合金触媒の製造方法に関する。
【背景技術】
【０００２】
排気ガス中に含まれる一酸化炭素（ＣＯ）、炭化水素（ＨＣ）および窒素酸化物（ＮＯｘ）を同時に浄化できる三元触媒からなる排ガス浄化用触媒は、Ｐｔ、Ｒｈ、Ｐｄなどの貴金属を活性物質としている。
【０００３】
このような貴金属は高価であり、また、価格変動が激しいため、貴金属を用いることなく、低コストで安定して製造することができる触媒組成物が、種々検討されている。
【０００４】
このような排ガス浄化用触媒としては、例えば、アルミナよりなる担体に、銅と、ニッケル、コバルトおよび鉄から選ばれる少なくとも１種とを酸化物として担持させて得られる窒素酸化物浄化触媒、より具体的には、アルミナからなる担体に、銅酸化物およびニッケル酸化物を担持させて得られる窒素酸化物浄化触媒が、提案されている（例えば、特許文献１参照。）。
【先行技術文献】
【特許文献】
【０００５】
【特許文献１】特開平８−１０８０７１号公報
【発明の概要】
【発明が解決しようとする課題】
【０００６】
しかるに、このような触媒は、活性が十分ではなく、触媒性能に劣る場合がある。
【０００７】
本発明の目的は、触媒性能に優れる触媒を製造することができる合金触媒の製造方法を提供することにある。
【課題を解決するための手段】
【０００８】
上記目的を達成するために、本発明の合金触媒の製造方法は、ニッケル塩および銅塩を、水酸化処理剤によって処理し、水酸化物を得る水酸化工程と、前記水酸化物を焼成し、ニッケルおよび銅からなる合金を得る焼成工程とを備えることを特徴としている。
【０００９】
このような合金触媒の製造方法により得られる、ニッケルおよび銅からなる合金は、優れた触媒性能を備える。
【００１０】
すなわち、このような合金触媒の製造方法によれば、触媒性能に優れる合金触媒を得ることができる。
【００１１】
また、本発明の合金触媒の製造方法は、さらに、ニッケル塩および銅塩を、触媒担体に含浸させる含浸工程を備えることが好適である。
【００１２】
このような合金触媒の製造方法では、ニッケル塩および銅塩が、触媒担体に含浸された後、水酸化処理剤によって処理される。
【００１３】
そのため、このような合金触媒の製造方法によれば、粒子径の小さい合金を得ることができ、また、その合金を、効率よく触媒担体の表面に配置することができるため、触媒性能の向上を図ることができる。
【発明の効果】
【００１４】
本発明の合金触媒の製造方法によれば、触媒性能に優れる合金触媒を得ることができる。
【発明を実施するための形態】
【００１５】
本発明の合金触媒の製造方法により得られる合金触媒は、ニッケルおよび銅からなる合金を含有している。
【００１６】
合金において、ニッケルおよび銅の含有割合は、ニッケルおよび銅の総量１００質量部に対して、銅が、例えば、１〜９９質量部、好ましくは、２１〜８２質量部、より好ましくは、４２〜６２質量部であり、ニッケルが、例えば、１〜９９質量部、好ましくは、１９〜７９質量部、好ましくは、３８〜５８質量部である。
【００１７】
また、合金において、銅の含有割合は、ニッケルおよび銅の総モルに対して、例えば、１モル％以上９９モル％以下、好ましくは、２０モル％を超過し８０モル％未満、より好ましくは、４０モル％以上６０モル％以下であり、ニッケルの含有割合は、ニッケルおよび銅の総モルに対して、例えば、１モル％以上９９モル％以下、好ましくは、２０モル％を超過し８０モル％未満、より好ましくは、４０モル％以上６０モル％以下である。
【００１８】
また、合金の平均粒子径（測定法：Ｘ線回折分析およびシェラ−の式）は、例えば、５〜１７ｎｍ、好ましくは、８〜１３ｎｍである。
【００１９】
以下において、このような合金触媒を製造する方法について、詳述する。
【００２０】
この方法では、まず、ニッケル塩および銅塩を、水酸化処理剤によって処理し、水酸化物を得る（水酸化工程）。
【００２１】
より具体的には、水酸化工程では、まず、ニッケル塩および銅塩を所定の化学量論比で含む混合塩水溶液を、調製する。
【００２２】
ニッケル塩としては、ニッケルの、例えば、硫酸塩、硝酸塩、塩化物、りん酸塩などの無機塩、例えば、酢酸塩、しゅう酸塩などの有機酸塩などが挙げられる。
【００２３】
これらニッケル塩は、単独使用または２種類以上併用することができる。
【００２４】
銅塩としては、銅の、例えば、上記無機塩、上記有機酸塩などが挙げられる。
【００２５】
これら銅塩は、単独使用または２種類以上併用することができる。
【００２６】
また、混合塩水溶液は、例えば、ニッケル塩および銅塩を、所定の化学量論比となるような割合で水に加えて、攪拌混合することにより調製することができる。
【００２７】
混合塩水溶液のニッケル塩濃度および銅塩濃度は、特に制限されず、目的および用途に応じて、適宜設定される。
【００２８】
次いで、この方法では、得られた混合塩水溶液を水酸化処理剤（アルカリ性沈殿剤）に加えて、ニッケルおよび銅の水酸化物を得る。
【００２９】
水酸化処理剤としては、例えば、四級アンモニウム塩（例えば、テトラメチルアンモニウムヒドロキシドなど）などの有機水酸化処理剤、例えば、無機アルカリ塩（例えば、水酸化ナトリウム、水酸化カリウム、炭酸ナトリウム、炭酸カリウムなど）などの無機水酸化処理剤などが挙げられる。好ましくは、有機水酸化処理剤、より好ましくは、四級アンモニウム塩が挙げられる。
【００３０】
これら水酸化処理剤は、単独使用または２種類以上併用することができる。
【００３１】
また、水酸化処理剤は、公知の溶媒に溶解された溶液として調製されることもでき、そのような場合において、水酸化処理剤の濃度は、目的および用途に応じて、適宜設定される。
【００３２】
混合塩水溶液と水酸化処理剤との配合割合は、それらの濃度などにより異なるが、例えば、混合塩水溶液１００質量部に対して、水酸化処理剤が、例えば、２００〜５００質量部、好ましくは、３００〜４００質量部である。
【００３３】
これにより、ニッケルおよび銅の水酸化物の沈殿を得ることができる。
【００３４】
次いで、この方法では、得られた水酸化物を焼成し、ニッケルおよび銅からなる合金を得る（焼成工程）。
【００３５】
具体的には、この工程では、上記により得られた水酸化物を、必要によりろ過および乾燥させた後、還元雰囲気下において焼成する。
【００３６】
還元雰囲気としては、特に制限されないが、例えば、５〜１０体積％の水素を含有する窒素雰囲気などが挙げられる。
【００３７】
また、焼成条件としては、加熱温度が、例えば、６００〜１０００℃、好ましくは、７００〜８５０℃であり、加熱時間が、例えば、１〜８時間、好ましくは、３〜５時間である。
【００３８】
これにより、ニッケルおよび銅からなる合金（合金触媒）を得ることができる。
【００３９】
また、この方法では、ニッケルおよび銅からなる合金を、触媒担体に担持させることができる。
【００４０】
触媒担体としては、特に制限されないが、例えば、カーボンなどの多孔質担体、例えば、複合酸化物などが挙げられる。好ましくは、複合酸化物が挙げられる。
【００４１】
複合酸化物としては、例えば、ペロブスカイト型複合酸化物、スピネル型複合酸化物、ジルコニア系複合酸化物、セリア系複合酸化物、アルミナなどが挙げられる。
【００４２】
ペロブスカイト型複合酸化物は、下記一般式（１）で示される。
【００４３】
ＡＢＯ３          （１）
（式中、Ａは、希土類元素およびアルカリ土類金属から選ばれる少なくとも１種の元素を示し、Ｂは、貴金属を除く遷移元素およびＡｌから選ばれる少なくとも１種の元素を示す。）
一般式（１）において、Ａで示される希土類元素としては、例えば、Ｓｃ（スカンジウム）、Ｙ（イットリウム）、Ｌａ（ランタン）、Ｃｅ（セリウム）、Ｐｒ（プラセオジム）、Ｎｄ（ネオジム）、Ｐｍ（プロメチウム）、Ｓｍ（サマリウム）、Ｅｕ（ユーロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）などが挙げられる。
【００４４】
また、Ａで示されるアルカリ土類金属としては、例えば、Ｂｅ（ベリリウム）、Ｍｇ（マグネシウム）、Ｃａ（カルシウム）、Ｓｒ（ストロンチウム）、Ｂａ（バリウム）、Ｒａ（ラジウム）などが挙げられる。これらは、単独で用いてもよく、また、２種以上併用してもよい。
【００４５】
一般式（１）において、Ｂで示される貴金属を除く遷移元素およびＡｌとしては、例えば、周期律表（ＩＵＰＡＣ  Ｐｅｒｉｏｄｉｃ  Ｔａｂｌｅ  ｏｆ  ｔｈｅ  Ｅｌｅｍｅｎｔｓ（ｖｅｒｓｉｏｎ  ｄａｔｅ  １９  Ｆｅｂｒｕａｒｙ  ２０１０）に従う。以下同じ。）において、原子番号２１（Ｓｃ）〜原子番号３０（Ｚｎ）、原子番号３９（Ｙ）〜原子番号４８（Ｃｄ）、および、原子番号５７（Ｌａ）〜原子番号８０（Ｈｇ）の各元素（ただし、貴金属（原子番号４４〜４７および７６〜７８）を除く）、Ａｌが挙げられ、好ましくは、Ｔｉ（チタン）、Ｃｒ（クロム）、Ｍｎ（マンガン）、Ｆｅ（鉄）、Ｃｏ（コバルト）、Ｎｉ（ニッケル）、Ｃｕ（銅）、Ｚｎ（亜鉛）およびＡｌ（アルミニウム）が挙げられる。これらは、単独で用いてもよく、また、２種以上併用してもよい。
【００４６】
このようなペロブスカイト型複合酸化物は、特に制限されることなく、例えば、特開２００４−２４３３０５号の段落番号〔００３９〕〜〔００５９〕の記載に準拠して、複合酸化物を調製するための適宜の方法、例えば、共沈法、クエン酸錯体法、アルコキシド法などの製造方法によって、製造することができる。
【００４７】
スピネル型複合酸化物は、下記一般式（２）で示される。
【００４８】
ＭＯ・ｎＡｌ２Ｏ３          （２）
（式中、Ｍは、Ｍｇ、Ｆｅ、ＣｏおよびＮｉから選択される少なくとも１種の元素を示し、ｎは、０．０８〜５を示す。）
一般式（２）において、Ｍは、Ｍｇ（マグネシウム）、Ｆｅ（鉄）、Ｃｏ（コバルト）およびＮｉ（ニッケル）から選択される少なくとも１種の元素を示している。これらの元素は、単独でもよく、また、２種類以上併用もできる。
【００４９】
また、一般式（２）において、ｎは、０．０８〜５を示し、好ましくは、０．１６〜５を示す。
【００５０】
なお、ｎが１であれば、上記式（２）に記載の複合酸化物は、定比性（化学量論組成、ストイキオメトリ）のスピネル型結晶相を有する複合酸化物（以下、定比性スピネル型複合酸化物と称する。）として形成される。
【００５１】
これに対して、ｎが１未満、または、１を超過する場合には、上記式（２）に記載の複合酸化物は、主な結晶相としてスピネル型結晶相を有するとともに、他の結晶相、例えば、マグネトプランバイト型結晶相、アルミナ型結晶相などを混合相などとして有する、不定比性（非化学量論組成、ノンストイキオメトリ）のスピネル型結晶相を有する複合酸化物（以下、不定比性スピネル型複合酸化物と称する。）として形成される。
【００５２】
このようなスピネル型複合酸化物は、特に制限されることなく、例えば、特開２０１１−４５８４０号の段落番号〔００１４〕〜〔００２１〕の記載に準拠して、複合酸化物を調製するための適宜の方法、例えば、共沈法、クエン酸錯体法、アルコキシド法などによって、製造することができる。
【００５３】
ジルコニア系複合酸化物は、下記一般式（３）で示される。
【００５４】
Ｚｒ１−（ａ＋ｂ）ＣｅａＬｂＯ２−ｃ          （３）
（式中、Ｌは、アルカリ土類金属および／または希土類元素（ただし、Ｃｅを除く。）を示し、ａは、Ｃｅの原子割合を示し、ｂは、Ｌの原子割合を示し、１−（ａ＋ｂ）は、Ｚｒの原子割合を示し、ｃは、酸素欠陥量を示す。）
一般式（３）において、Ｌで示されるアルカリ土類金属としては、一般式（１）で示したアルカリ土類金属が挙げられる。また、Ｌで示される希土類元素としては、一般式（１）で示した希土類金属が挙げられる（ただし、Ｃｅを除く。）。これらアルカリ土類金属および希土類元素は、単独で用いてもよく、また、２種以上併用してもよい。
【００５５】
また、ａで示されるＣｅの原子割合は、０．１〜０．６５の範囲であり、好ましくは、０．１〜０．５の範囲である。
【００５６】
また、ｂで示されるＬの原子割合は０〜０．５５の範囲である（すなわち、Ｒは必須成分ではなく任意的に含まれる任意成分であり、含まれる場合には、０．５５以下の原子割合である）。０．５５を超えると、相分離や他の複合酸化物相を生成する場合がある。
【００５７】
また、１−（ａ＋ｂ）で示されるＺｒの原子割合は、０．３５〜０．９の範囲であり、好ましくは、０．５〜０．９の範囲である。
【００５８】
さらに、ｃは酸素欠陥量を示し、これは、Ｚｒ、ＣｅおよびＬの酸化物が通常形成する蛍石型の結晶格子において、その結晶格子にできる空孔の割合を意味する。
【００５９】
このようなジルコニア系複合酸化物は、特に制限されることなく、例えば、特開２００４−２４３３０５号の段落番号〔００９０〕〜〔０１０２〕の記載に準拠して、複合酸化物を調製するための適宜の方法、例えば、共沈法、クエン酸錯体法、アルコキシド法などの製造方法によって、製造することができる。
【００６０】
セリア系複合酸化物は、下記一般式（４）で表される。
【００６１】
Ｃｅ１−（ｄ＋ｅ）ＺｒｄＬｅＯ２−ｆ          （４）
（式中、Ｌは、アルカリ土類金属および／または希土類元素（ただし、Ｃｅを除く。）を示し、ｄは、Ｚｒの原子割合を示し、ｅは、Ｌの原子割合を示し、１−（ｄ＋ｅ）は、Ｃｅの原子割合を示し、ｆは、酸素欠陥量を示す。）
一般式（４）において、Ｌで示されるアルカリ土類金属としては、一般式（１）で示したアルカリ土類金属が挙げられる。また、Ｌで示される希土類元素としては、一般式（１）で示した希土類金属が挙げられる（ただし、Ｃｅを除く。）。これらアルカリ土類金属および希土類元素は、単独で用いてもよく、また、２種以上併用してもよい。
【００６２】
また、ｄで示されるＺｒの原子割合は、ジルコニア系複合酸化物のＺｒの原子割合よりも少なく、０．２〜０．７の範囲であり、好ましくは、０．２〜０．５の範囲である。
【００６３】
また、ｅで示されるＬの原子割合は０〜０．２の範囲である（すなわち、Ｌは必須成分ではなく任意的に含まれる任意成分であり、含まれる場合には、０．２以下の原子割合である）。０．２を超えると、相分離や他の複合酸化物相を生成する場合がある。
【００６４】
また、１−（ｄ＋ｅ）で示されるＣｅの原子割合は、ジルコニア系複合酸化物のＣｅの原子割合よりも多く、０．３〜０．８の範囲であり、好ましくは、０．４〜０．６の範囲である。
【００６５】
さらに、ｆは酸素欠陥量を示し、これは、Ｃｅ、ＺｒおよびＬの酸化物が通常形成する蛍石型の結晶格子において、その結晶格子にできる空孔の割合を意味する。
【００６６】
このようなセリア系複合酸化物は、上記したジルコニア系複合酸化物の製造方法と同様の製造方法によって、製造することができる。
【００６７】
アルミナとしては、例えば、αアルミナ、θアルミナ、γアルミナなどが挙げられる。
【００６８】
αアルミナは、結晶相としてα相を有し、例えば、ＡＫＰ−５３（商品名、高純度アルミナ、住友化学社製）などが挙げられる。このようなαアルミナは、例えば、アルコキシド法、ゾルゲル法、共沈法などの方法によって得ることができる。
【００６９】
θアルミナは、結晶相としてθ相を有し、αアルミナに遷移するまでの中間（遷移）アルミナの一種であって、例えば、ＳＰＨＥＲＡＬＩＴＥ  ５３１Ｐ（商品名、γアルミナ、プロキャタリゼ社製）などが挙げられる。このようなθアルミナは、例えば、市販の活性アルミナ（γアルミナ）を、大気中にて、９００〜１１００℃で、１〜１０時間熱処理することによって得ることができる。
【００７０】
γアルミナは、結晶相としてγ相を有し、特に限定されず、例えば、触媒の担体などに用いられている公知のものが挙げられる。
【００７１】
また、アルミナとして、Ｌａおよび／またはＢａが含まれる上記アルミナを用いることもできる。Ｌａおよび／またはＢａを含むアルミナは、特開２００４−２４３３０５号の段落番号〔００７３〕の記載に準拠して、製造することができる。
【００７２】
さらに、複合酸化物としては、目的および用途に応じて、その他の複合酸化物（例えば、酸化マグネシウム）などを、適宜の割合で含有することができる。
【００７３】
これら複合酸化物は、単独で用いてもよく、また、２種以上併用してもよい。
【００７４】
複合酸化物として、好ましくは、マグネシウムを含有する複合酸化物が挙げられる。
【００７５】
マグネシウムを含有する複合酸化物として、具体的には、例えば、上記式（１）においてＡで示されるアルカリ土類金属としてＭｇを含有するペロブスカイト型複合酸化物、上記式（２）においてＭで示される元素としてＭｇを含有するとともにｎが１である定比性スピネル型複合酸化物、上記式（２）においてＭで示される元素としてＭｇを含有するとともにｎが１未満または１を超過する不定比性スピネル型複合酸化物、上記式（３）においてＬで示されるアルカリ土類金属としてＭｇを含有するジルコニア系複合酸化物、上記式（４）においてＬで示されるアルカリ土類金属としてＭｇを含有するセリア系複合酸化物が挙げられる。
【００７６】
複合酸化物として、マグネシウムを含有する複合酸化物を用いれば、触媒性能の向上を図ることができる。具体的には、例えば、合金触媒を排ガス浄化用触媒として用いる場合において、一酸化炭素（ＣＯ）、炭化水素（ＨＣ）および窒素酸化物（ＮＯｘ）を優れた効率で浄化することができる。
【００７７】
また、このような複合酸化物において、マグネシウムの含有量は、複合酸化物の総量１００質量部に対して、例えば、３２質量部以下、好ましくは、１１質量部以下、より好ましくは、８質量部以下、通常、２質量部以上である。
【００７８】
また、複合酸化物として、より好ましくは、さらに、アルミニウムを含有する複合酸化物が挙げられる。
【００７９】
アルミニウムおよびマグネシウムを含有する複合酸化物として、具体的には、例えば、上記式（１）においてＡで示されるアルカリ土類金属としてＭｇを含有するとともに、Ｂで示される貴金属を除く遷移元素およびＡｌとしてＡｌを含有するペロブスカイト型複合酸化物、上記式（２）においてＭで示される元素としてＭｇを含有するとともにｎが１である定比性スピネル型複合酸化物、上記式（２）においてＭで示される元素としてＭｇを含有するとともにｎが１未満または１を超過する不定比性スピネル型複合酸化物が挙げられる。
【００８０】
また、複合酸化物がマグネシウムおよびアルミニウムを含有する場合において、複合酸化物中のマグネシウムの含有割合は、アルミニウム１モルに対して、例えば、２．５モル以下、好ましくは、１．５モル以下、より好ましくは、０．２５モル以下である。
【００８１】
マグネシウムの含有量が上記範囲であれば、触媒性能の向上を図ることができる。具体的には、例えば、合金触媒を排ガス浄化用触媒として用いる場合において、一酸化炭素（ＣＯ）、炭化水素（ＨＣ）および窒素酸化物（ＮＯｘ）、とりわけ、炭化水素（ＨＣ）を優れた効率で浄化することができる。
【００８２】
ニッケルおよび銅からなる合金を、上記の触媒担体に担持させるには、例えば、上記した水酸化処理剤により処理する前に、ニッケル塩および銅塩を、触媒担体に含浸させる（含浸工程）。
【００８３】
より具体的には、この工程では、例えば、上記したように、ニッケル塩および銅塩を含有する混合塩水溶液を調製した後、その混合塩水溶液を、触媒担体に含浸させる。
【００８４】
含浸方法としては、特に制限されないが、例えば、混合塩水溶液中に触媒担体を配合し、例えば、室温（２３℃）において撹拌および混合する。
【００８５】
配合割合は、例えば、混合塩水溶液と触媒担体との総量１００質量部に対して、混合塩水溶液が、例えば、７０〜９５質量部、好ましくは、８０〜９０質量部であり、触媒担体が、例えば、５〜３０質量部、好ましくは、１０〜２０質量部である。
【００８６】
次いで、この方法では、得られた混合物を、必要によりろ過および乾燥させ、その後、水酸化処理剤によって処理し（水酸化工程）、その後、焼成する（焼成工程）。なお、水酸化工程における水酸化処理条件、および、焼成工程における焼成条件は、上記と同様である。
【００８７】
これにより、触媒担体に担持されたニッケルおよび銅の合金（合金触媒）を得ることができる。
【００８８】
このような合金触媒の製造方法では、ニッケル塩および銅塩が、触媒担体に含浸された後、水酸化処理剤によって処理される。
【００８９】
そのため、このような合金触媒の製造方法によれば、粒子径の小さい合金を得ることができ、また、その合金を、効率よく触媒担体の表面に配置することができるため、触媒性能の向上を図ることができる。
【００９０】
具体的には、このような合金触媒の製造方法により得られる合金触媒の平均粒子径（測定法：Ｘ線回折分析およびシェラ−の式）は、例えば、２〜１２ｎｍ、好ましくは、４〜６ｎｍであり、比表面積（ＢＥＴ比表面積）は、例えば、７０〜１８０ｍ２／ｇ、好ましくは、１００〜１８０ｍ２／ｇである。
【００９１】
なお、ニッケルおよび銅の合金を触媒担体に担持させる方法としては、上記の方法に限定されず、その他の方法を採用することができる。
【００９２】
具体的には、例えば、まず、上記した混合塩水溶液を、触媒担体に含浸させることなく、水酸化処理剤に加え（水酸化処理）、必要によりろ過および水洗し、水酸化物の沈殿を得た後、得られた沈殿を触媒担体と混合し、必要により乾燥させ、その後、還元雰囲気下において焼成することにより、ニッケルおよび銅の合金を触媒担体に担持させることができる。
【００９３】
また、例えば、上記の方法により水酸化物の沈殿を生成させ、その沈殿が生成している溶媒（水酸化処理剤）中に、触媒担体を上記割合で配合および混合した後、蒸発および乾固させ、その後、還元雰囲気下において焼成することにより、ニッケルおよび銅の合金を触媒担体に担持させることもできる。
【００９４】
さらに、例えば、触媒担体して、スピネル型複合酸化物が用いられる場合には、ニッケルおよび銅と、スピネル型複合酸化物を構成する元素（例えば、マグネシウムおよびアルミニウム）との塩を水酸化処理することにより、それら元素を含有する水酸化物、好ましくは、ハイドロタルサイト型水酸化物（ニッケルおよび銅の合金、および、複合酸化物の前駆体）を形成させ、そのハイドロタルサイト型水酸化物を、還元雰囲気下において焼成することにより、ニッケルおよび銅の合金を触媒担体に担持させることができる。
【００９５】
このようなハイドロタルサイト型水酸化物を製造するには、例えば、まず、上記した各元素（ハイドロタルサイト型水酸化物を構成する元素）の塩を所定の化学量論比で含む混合塩水溶液を調製し、この混合塩水溶液を水酸化処理剤（アルカリ性沈殿剤）に加えて共沈させる（水酸化処理）。
【００９６】
各元素の塩としては、例えば、上記した無機塩、上記した有機酸塩などが挙げられる。また、混合塩水溶液は、例えば、各元素の塩を、所定の化学量論比となるような割合で水に加えて、攪拌混合することにより調製することができる。
【００９７】
その後、この混合塩水溶液を、上記した水酸化処理剤に加えて共沈させ、得られた共沈物を、必要により水洗し、例えば、８０〜１５０℃、好ましくは、１００〜１２０℃で、例えば、８〜２４時間、好ましくは、１０〜１２時間乾燥させる。
【００９８】
そして、これにより得られたハイドロタルサイト型水酸化物を、還元雰囲気下において焼成する（焼成工程）。これにより、スピネル型複合酸化物に、ニッケルおよび銅からなる合金が担持された合金触媒を得ることができる。
【００９９】
合金触媒において、触媒担体に対するニッケルおよび銅の合金の担持量（ニッケルおよび銅の総量）は、その目的および用途により適宜決定されるが、例えば、触媒担体と合金との総量１００質量部に対して、例えば、３〜３５質量部、好ましくは、６〜３５質量部、より好ましくは、１０〜３０質量部である。また、触媒担体と合金との総量１００質量部に対して、ニッケルが、例えば、２〜２５質量部、好ましくは、３〜１８質量部、より好ましくは、５〜１５質量部であり、銅が、例えば、１〜１８質量部、好ましくは、３〜１８質量部、より好ましくは、５〜１５質量部である。
【０１００】
合金の担持量が、上記下限未満では、触媒活性を十分に確保できない場合がある。
【０１０１】
また、ニッケルおよび銅の合金が触媒担体に担持された合金触媒の平均粒子径（測定法：Ｘ線回折分析およびシェラ−の式）は、例えば、５〜１７ｎｍ、好ましくは、８〜１３ｎｍであり、比表面積（ＢＥＴ比表面積）は、例えば、１００〜１６０ｍ２／ｇ、好ましくは、１０５〜１６０ｍ２／ｇである。
【０１０２】
また、このようにして得られる合金触媒（必要により触媒担体に担持されたニッケルおよび銅の合金）は、そのまま用いることもできるが、例えば、二次担体上に担持させるなど、公知の方法により、触媒化合物として調製されることもできる。
【０１０３】
二次担体としては、特に限定されず、例えば、コージェライトなどからなるハニカム状のモノリス担体など、公知の担体が挙げられる。
【０１０４】
二次担体上に担持させるには、例えば、まず、得られた合金触媒に、水を加えてスラリーとした後、二次担体上にコーティングし、乾燥させ、その後、約３００〜８００℃、好ましくは、約３００〜６００℃で還元雰囲気下において熱処理する。
【０１０５】
なお、このような場合には、合金触媒は、必要により、アルミナや複合酸化物（例えば、ペロブスカイト型複合酸化物、蛍石型複合酸化物など）などの公知の耐熱性酸化物と併用することができる。
【０１０６】
そして、このような合金触媒の製造方法により得られる、ニッケルおよび銅からなる合金は、優れた触媒性能を備える。すなわち、このような合金触媒の製造方法によれば、触媒性能に優れる合金触媒を得ることができる。
【０１０７】
また、このような合金触媒の製造方法により得られる合金触媒は、安価で入手可能なニッケルおよび銅が活性成分として含まれているため、コスト性に優れる。
【０１０８】
そして、このような合金触媒は、気相や液相の反応触媒として広く用いることができる。特に、優れた排ガス浄化性能を長期にわたって実現することができるので、例えば、ガソリンエンジン、ディーゼルエンジンなどの内燃機関やボイラなどから排出される排気ガスを浄化するための排ガス浄化用触媒として、好適に使用することができる。
【０１０９】
例えば、合金触媒が排ガス浄化用触媒として用いられる場合には、合金触媒がニッケルおよび銅からなる合金を含むので、一酸化炭素（ＣＯ）、炭化水素（ＨＣ）および窒素酸化物（ＮＯｘ）、とりわけ、炭化水素（ＨＣ）を効率よく浄化することができる。
【実施例】
【０１１０】
次に、本発明を実施例および比較例に基づいて説明するが、本発明は下記の実施例によって限定されるものではない。
【０１１１】
実施例１
硝酸銅（ＩＩ）・３水和物０．５７６１ｇと、硝酸ニッケル（ＩＩ）・６水和物０．７５８２ｇとを、約３０ｍＬの水に溶解し、混合塩水溶液を得た。
【０１１２】
次いで、得られた混合塩水溶液を、θ−アルミナ４．０ｇに含浸させ、１００℃で１２時間乾燥させた後、テトラメチルアンモニウムヒドロキシド１００ｇを滴下して、水酸化物の沈殿（前駆体）を生成させた。
【０１１３】
次いで、生成した沈殿（前駆体）を吸引ろ過により回収し、１００℃で１２時間乾燥させ、還元雰囲気（５体積％Ｈ２／Ｎ２）において、８５０℃で５時間焼成した。
【０１１４】
これにより、Ｎｉ−Ｃｕ合金を担持するアルミナからなる合金触媒を得た。
【０１１５】
得られた粉末において、Ｎｉの担持濃度は３．０質量％、Ｃｕの担持濃度は３．０質量％であり、ＮｉおよびＣｕのモル比は、Ｎｉ：Ｃｕ＝５：５であった。
【０１１６】
実施例２
硝酸銅（ＩＩ）・３水和物２．３０４２ｇと、硝酸ニッケル（ＩＩ）・６水和物２．０２２０ｇとを、約３０ｍＬの水に溶解し、混合塩水溶液を得た。
【０１１７】
次いで、得られた混合塩水溶液を、θ−アルミナ４．０ｇに含浸させ、１００℃で１２時間乾燥させた後、テトラメチルアンモニウムヒドロキシド１００ｇを滴下して、水酸化物の沈殿（前駆体）を生成させた。
【０１１８】
次いで、生成した沈殿（前駆体）を吸引ろ過により回収し、１００℃で１２時間乾燥させ、還元雰囲気（５体積％Ｈ２／Ｎ２）において、８５０℃で５時間焼成した。
【０１１９】
これにより、Ｎｉ−Ｃｕ合金を担持するアルミナからなる合金触媒を得た。
【０１２０】
得られた粉末において、Ｎｉの担持濃度は１２．０質量％、Ｃｕの担持濃度は８．０質量％であり、ＮｉおよびＣｕのモル比は、Ｎｉ：Ｃｕ＝６：４であった。
【０１２１】
実施例３
硝酸銅（ＩＩ）・３水和物２．３０４２ｇと、硝酸ニッケル（ＩＩ）・６水和物２．０２２０ｇとを、約３０ｍＬの水に溶解し、混合塩水溶液を得た。
【０１２２】
次いで、得られた混合塩水溶液を、ＭｇＡｌ２Ｏ４（別表記：ＭｇＯ・Ａｌ２Ｏ３）４．０ｇに含浸させ、１００℃で１２時間乾燥させた後、テトラメチルアンモニウムヒドロキシド１００ｇを滴下して、水酸化物の沈殿（前駆体）を生成させた。
【０１２３】
次いで、生成した沈殿（前駆体）を吸引ろ過により回収し、１００℃で１２時間乾燥させ、還元雰囲気（５体積％Ｈ２／Ｎ２）において、８５０℃で５時間焼成した。
【０１２４】
これにより、Ｎｉ−Ｃｕ合金を担持するスピネル型複合酸化物からなる合金触媒を得た。
【０１２５】
得られた粉末において、Ｎｉの担持濃度は１２．０質量％、Ｃｕの担持濃度は８．０質量％であり、ＮｉおよびＣｕのモル比は、Ｎｉ：Ｃｕ＝６：４であった。
【０１２６】
実施例４
硝酸銅（ＩＩ）・３水和物１．９４５３ｇと、硝酸ニッケル（ＩＩ）・６水和物３．５４７９ｇと、硝酸マグネシウム・６水和物５．１６１５ｇと、硝酸アルミニウム・９水和物１５．２５６６ｇとを、水に加えて、３０分〜１時間攪拌し、混合塩水溶液を調製した。
【０１２７】
次いで、得られた混合塩水溶液をテトラメチルアンモニウムヒドロキシド４００ｍＬ中に５ｍＬ／ｍｉｎで滴下した後、２時間攪拌し、一晩熟成させることにより、沈殿物を得た。
【０１２８】
次いで、得られた沈殿物をろ過し、オーブンにおいて、１１０℃で１２時間乾燥させ、乳鉢で粉砕することにより、ハイドロタルサイト型水酸化物として、（Ｎｉ０．６Ｃｕ０．４）０．５Ｍｇ０．５Ａｌ（ＯＨ）５の粉末を製造した。
【０１２９】
次いで、得られた（Ｎｉ０．６Ｃｕ０．４）０．５Ｍｇ０．５Ａｌ（ＯＨ）５を５ｇ秤量し、石英ボード上で、還元雰囲気（５体積％Ｈ２／９５体積％Ｎ２）において、８５０℃で５時間焼成した。
【０１３０】
これにより、Ｎｉ−Ｃｕ合金／ＭｇＡｌ２Ｏ４からなる合金触媒の粉末を得た。
【０１３１】
得られた粉末において、Ｎｉの担持濃度は１２．０質量％、Ｃｕの担持濃度は８．０質量％であり、ＮｉおよびＣｕのモル比は、Ｎｉ：Ｃｕ＝６：４であった。
【０１３２】
比較例１
硝酸銅（ＩＩ）・３水和物０．５７６１ｇと、硝酸ニッケル（ＩＩ）・６水和物０．７５８２ｇとを、約３０ｍＬの水に溶解し、混合塩水溶液を得た。
【０１３３】
次いで、得られた混合塩水溶液を、θ−アルミナ４．７ｇに含浸させ、１００℃で１２時間乾燥させた後、還元雰囲気（５体積％Ｈ２／Ｎ２）において、８５０℃で５時間焼成した。
【０１３４】
これにより、ＮｉおよびＣｕを個別担持するアルミナからなる非合金触媒を得た。
【０１３５】
得られた粉末において、Ｎｉの担持濃度は３．０質量％、Ｃｕの担持濃度は３．０質量％であり、ＮｉおよびＣｕのモル比は、Ｎｉ：Ｃｕ＝５：５であった。
【０１３６】
評価１
実施例１〜２および比較例１において得られた粉末を、０．５〜１．０ｍｍのサイズのペレットに成型して試験片を調製した。
【０１３７】
表１に示す組成のモデルガスを用いて、このモデルガスの燃焼（空燃比Ａ／Ｆ＝１４．０）によって排出される排気ガス（流速：２．５Ｌ／ｍｉｎ）を各試験片に供給し、各試験片の、ＨＣ（ＴＨＣ：全炭化水素）の浄化率を測定するとともに、そのＨＣの浄化率が最大浄化率に対して５０％となるときの温度（ＨＣ５０％浄化温度：℃）を測定した。
【０１３８】
その結果を、表２に示す。
【０１３９】
【表１】
2013128897.tif 000002
【０１４０】
【表２】
2013128897.tif 000003
【０１４１】
表２より、実施例１および２で得られた、ニッケルおよび銅からなる合金を含む合金触媒は、比較例１で得られた、上記の合金を含まない触媒に比べて、低温でＨＣ（ＴＨＣ：全炭化水素）を浄化できる、すなわち、優れた触媒活性を示すことが確認された。
【０１４２】
評価２
実施例３および４において得られた粉末を、０．５〜１．０ｍｍのサイズのペレットに成型して試験片を調製した。
【０１４３】
表３に示す組成のモデルガスを用いて、このモデルガスの燃焼（空燃比Ａ／Ｆ＝１４．５）によって排出される排気ガス（温度：６００℃、流速：２．５Ｌ／ｍｉｎ）を各試験片に供給し、各試験片の、ＨＣ（ＴＨＣ：全炭化水素）の浄化率を測定した。
【０１４４】
また、表４に示す組成のモデルガスを用いて、このモデルガスの燃焼（空燃比Ａ／Ｆ＝１４．６）によって排出される排気ガス（温度：６００℃、流速：２．５Ｌ／ｍｉｎ）を各試験片に供給し、各試験片の、ＨＣ（ＴＨＣ：全炭化水素）の浄化率を測定した。
【０１４５】
それぞれの結果を、表５に示す。
【０１４６】
【表３】
2013128897.tif 000004
【０１４７】
【表４】
2013128897.tif 000005
【０１４８】
【表５】
2013128897.tif 000006
【０１４９】
表５より、混合塩水溶液を触媒担体（ＭｇＡｌ２Ｏ４）に含浸させた後、水酸化処理した実施例３の合金触媒によれば、混合塩水溶液を触媒担体に含浸させることなく水酸化処理し、ハイドロタルサイト型水酸化物を得た実施例４の合金触媒に比べ、優れた触媒活性を示すことが確認された。